(57)【特許請求の範囲】
【請求項１】
セルロースアシレート樹脂を含有し、
２５℃、相対湿度８０％における平衡含水率が４〜８％であり、厚みが６０〜２００μｍのセルロースフィルムであり、
前記セルロースアシレート樹脂の含有量が、前記セルロースフィルムの総質量に対して６０質量％以上である、農業ハウス用フィルム。
【請求項２】
光線透過率が８０％以上である、請求項１に記載の農業ハウス用フィルム。
【請求項３】
躯体と、フィルムとを有し、
前記フィルムが、前記躯体に展張されることにより外部から仕切られた空間を形成し、
前記フィルムが、請求項１または２に記載の農業ハウス用フィルムである、農業ハウス。
【請求項４】
前記空間内の空気を外部に排出する換気手段を有さない、請求項３に記載の農業ハウス。
【発明の詳細な説明】
【技術分野】
【０００１】
本発明は、農業ハウス用フィルムおよび農業ハウスに関する。
【背景技術】
【０００２】
塩化ビニル、ポリエチレン、ポリエチレン−酢酸ビニル共重合体、ポリエチレンテレフタレート（ＰＥＴ）、ポリエチレン−テトラフルオロエチレン共重合体などを主原料とする透明フィルムを用いた農業ハウスは、夏季の日照時などには、日光による日射熱でハウス内が４０℃以上の高温になることが知られており、また、冬季の日照時などには、日光による日射熱のみではハウス内の保温効果が十分ではないことが知られている。
【０００３】
そのため、夏季の日照時においては、ハウス内の空気をエアコンで冷却する方法や、細霧冷却装置（例えば、ミストファン、ミストクーラーなど）を用いてハウス内に水滴（細霧）を飛散させ、その気化熱により冷却する方法などが知られている（例えば、特許文献１参照）。
また、冬季の日照時においては、ヒータ等の熱源から熱をハウス内に供給して温度の低下を抑える方法などが知られている。
【０００４】
例えば、特許文献１には、「温室、ビニールハウス等のハウス内に、ヒートポンプの室内機を設置し、前記ハウス外に、ヒートポンプの室外機を設置したハウスの冷暖房装置において、このヒートポンプの室内機の吐出口の近傍に、循環扇を設置し、この循環扇で送る暖気又は冷気を、前記循環扇と、長手方向に設けた他の循環扇に送り、この循環扇と他の循環扇とで、前記吐出口から排出される暖気又は冷気と、吐出口の近傍に滞留する内気をミキシングしながら、前記ハウスの長手方向と略水平方向に暖気又は冷気の流れと、広域的な暖気又は冷気の流れを確保し、ハウス全体へ均等に前記暖気又は冷気が拡充することを目的としたハウスの冷暖房方法。」が記載されている（［請求項８］）。
【先行技術文献】
【特許文献】
【０００５】
【特許文献１】特開２０１０−１７０９３号公報
【発明の概要】
【発明が解決しようとする課題】
【０００６】
本発明者らは、ハウス内の冷暖房の際の換気について検討したところ、換気を行うと冷暖房の効率が落ちることは勿論であるが、冷暖房の効率化の観点から換気を行わずに冷暖房を行うと、日照時の植物の光合成によりハウス内の二酸化炭素（ＣＯ2）が消費されてしまい、植物の光合成に必要なＣＯ2濃度が不足してしまうという問題があることを明らかにした。
また、本発明者らは、同様の問題が、病害虫の侵入を防止する観点から換気を行わずに生育させる際にも生じることを明らかとした。
【０００７】
そこで、本発明は、換気を行わなくても植物の光合成に必要なＣＯ2濃度を維持することができる農業ハウス用フィルムおよびそれを用いた農業ハウスを提供することを目的とする。
【課題を解決するための手段】
【０００８】
本発明者らは、上記課題を達成すべく鋭意検討した結果、セルロースアシレート樹脂を含有し、含水率が２５℃、相対湿度８０％における平衡含水率が４〜８％であり、厚みが６０〜２００μｍのセルロースフィルムを用いることにより、換気を行わなくても植物の光合成に必要なＣＯ2濃度を維持することができることを見出し、本発明を完成させた。
すなわち、以下の構成により上記課題を達成することができることを見出した。
【０００９】
［１］  セルロースアシレート樹脂を含有し、
２５℃、相対湿度８０％における平衡含水率が４〜８％であり、厚みが６０〜２００μｍのセルロースフィルムである、農業ハウス用フィルム。
［２］  光線透過率が８０％以上である、［１］に記載の農業ハウス用フィルム。
［３］  躯体と、フィルムとを有し、
フィルムが、躯体に展張されることにより外部から仕切られた空間を形成し、
フィルムが、［１］または［２］に記載の農業ハウス用フィルムである、農業ハウス。
［４］  空間内の空気を外部に排出する換気手段を有さない、［３］に記載の農業ハウス。
【発明の効果】
【００１０】
本発明によれば、換気を行わなくても植物の光合成に必要なＣＯ2濃度を維持することができる農業ハウス用フィルムおよびそれを用いた農業ハウスを提供することができる。
【図面の簡単な説明】
【００１１】
【図１】図１は、本発明の農業ハウスの外観の一例を示す模式的な斜視図である。
【発明を実施するための形態】
【００１２】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
【００１３】
［農業ハウス用フィルム］
本発明の農業ハウス用フィルムは、セルロースアシレート樹脂を含有し、２５℃、相対湿度８０％における平衡含水率が４〜８％であり、厚みが６０〜２００μｍのセルロースフィルムである。
ここで、２５℃、相対湿度８０％における平衡含水率とは、測定対象（サンプル）となるフィルムを２５℃、相対湿度８０％の環境下で２４時間以上調湿した後に、測定に適した質量（５００ｍｇ）をフィルムからサンプリングし、水分量をカールフィッシャー水分計（ＡＱ−２２００、平沼産業社製）を用いて測定し、測定した水分量（ｍｇ）をサンプル質量（５００ｍｇ）で除して算出した値をいう。
【００１４】
本発明においては、上述した通り、セルロースアシレート樹脂を含有し、２５℃、相対湿度８０％における平衡含水率が４〜８％であり、厚みが６０〜２００μｍのセルロースフィルムを用いることにより、換気を行わなくても植物の光合成に必要なＣＯ2濃度を維持することができる。
このような効果を奏する理由は詳細には明らかではないが、本発明者らは以下のように推測している。
一般的に、フィルム内を物質が透過する方法は、物理拡散とキャリヤ輸送との２種類が知られているが、本発明においては、上記セルロースフィルムが水を媒体としてＣＯ2を外部から取り込むキャリア輸送により、ＣＯ2濃度を維持することができたと考えられる。
すなわち、本発明の農業ハウス用フィルムは、一般的な農業ハウス用のフィルム（例えば、塩化ビニル、ポリエチレンテレフタレート（ＰＥＴ）など）よりも水との親和性が高いため、上述した平衡含水率を達成することができる。なお、より親水性が高いフィルム（例えば、ポリビニルアルコール（ＰＶＡ）など）でみられる含水による強度低下は、本発明の農業ハウス用フィルムでは見られなかった。
そのため、ハウス内が高温多湿の環境となると、上記セルロースフィルムが水を含み、セルロースフィルム中の水にハウス外のＣＯ2が吸着ないし溶解することにより、ハウス内にＣＯ2を取り込むことできたと考えられる。
【００１５】
本発明の農業ハウス用フィルムは、上述した通り、ＣＯ2をハウス外から取り込むことができると考えられるが、実際に上記セルロースフィルムのＣＯ2透過度を測定すると、農業ハウスでの育成環境を模擬した、２５℃、相対湿度８０％におけるＣＯ2透過度が１．０×１０-6（ｃｍ3／（ｓ・ｃｍ2・ｃｍＨｇ））以上であることが確認できた。
すなわち、本発明の農業ハウス用フィルムは、セルロースアシレート樹脂を含有し、２５℃、相対湿度８０％におけるＣＯ2透過度が１．０×１０-6（ｃｍ3／（ｓ・ｃｍ2・ｃｍＨｇ））以上となる、農業ハウス用フィルムともいえる。
【００１６】
ここで、一般的なフィルムのＣＯ2透過度は、乾膜条件、すなわち、ＪＩＳ Ｋ ６２７５−１に記載の「差圧法」に準じて測定される。
具体的には、サンプルの表面（供給側）に炭酸ガスを圧力８００ｋＰａで供給し、裏面（透過側）を３Ｐａまで真空ポンプで減圧する。次に真空ポンプを止めて透過側の圧力変化を記録し、ＪＩＳ Ｋ ６２７５−１に従って遅れ時間法により算出する。測定温度は４０℃、サンプル評価面積は３．１４ｃｍ2で測定する。
【００１７】
これに対し、本発明の農業ハウス用フィルムのＣＯ2透過度は、湿膜条件、すなわち、農業ハウス内の育成環境を模擬した２５℃、相対湿度８０％でのＣＯ2透過度を以下の方法により測定した値をいう。
まず、ステンレス製の骨組みを用いて、２５ｃｍ×３３ｃｍ×３３ｃｍの骨格を組み上げ、全面（６面）に各フィルムを貼り付け、小型のハウス試験体を作製した。
次いで、ハウス試験体を室温２５℃、相対湿度８０％の環境下で２４時間以上調湿し、その後、内部にＣＯ2濃度計（ＴＲ−７６ＵＩ、Ｔ＆Ｄ社製）を設置し、ＣＯ2ガスを１００００ｐｐｍとなるまで吹き込み、粘着テープを用いてハウス試験体の内部を密閉状態とした。
次いで、２５℃、相対湿度８０％の環境下に設置し、ハウス試験体の表面（フィルム）を流水下に置くことで常時濡れた状態とし、その環境下でのＣＯ2ガス濃度推移を２４時間記録した。
内部のＣＯ2ガス濃度の低下について２４時間記録した結果から、ＣＯ2ガス濃度の低下速度を求め、その低下速度について理論値によるフィッティングとの比較を行い、湿膜条件（２５℃相対湿度８０％）でのＣＯ2透過係数とした。
フィッティングは下記式によって単位時間当たりのＣＯ2透過量（すなわち、ＣＯ2透過度）Ｔを計算し、経過時間に対する理論的なＣＯ2濃度変化をプロットした。
ＣＯ2濃度は、１秒間は最初の圧力差条件で気体が移動すると仮定することによりＣＯ2透過係数の値を実際の測定値とフィッティングした。
Ｔ（ＣＯ2透過度）＝（ＣＯ2透過係数 ×フィルム表面積 × 圧力差）／フィルム厚み
【００１８】
＜セルロースアシレート樹脂＞
本発明の農業ハウス用フィルムが含有するセルロースアシレート樹脂は、特に限定されず、従来公知の、炭素数２〜２２の脂肪族アシル基（例えば、アセチル基、プロピオニル基、ブチリル基、ペンタノイル基など）を含むセルロースアシレート樹脂；無置換の芳香族アシル基を少なくとも１種を含むセルロースアシレート樹脂；等を用いることができる。
なお、セルロースアシレート樹脂は、上述した透湿度を保持する観点から、セルロースフィルムの総質量に対して６０〜９０質量％含有しているのが好ましく、６５〜８０質量％含有しているのがより好ましい。
【００１９】
セルロースアシレート樹脂の原料セルロースとしては、例えば、綿花リンター、ケナフ、木材パルプ（広葉樹パルプ、針葉樹パルプ）等が挙げられ、これらを１種単独で用いてもよく、２種以上を併用してもよい。
これらのうち、原料セルロースとしては、綿花リンターおよび／または木材パルプであることが好ましい。
また、綿花リンターおよび／または木材パルプは、α−セルロースを８０％以上含有することが好ましい。
更に、綿花リンターおよび／または木材パルプは、マンノース／キシロース＝０．３５／１〜３．０／１（モル比）であることが好ましく、その総含有量が０．０１〜５モル％であることが好ましい。
なお、綿花リンターと木材パルプとを併用する場合の混合比は５／９５〜９５／５であることが好ましい。
【００２０】
セルロースアシレート樹脂を構成するセルロースアシレートとは、セルロースのカルボン酸エステルのことであり、例えば、セルロースの低級カルボン酸エステルであるのが好ましい。
セルロースアシレートとしては、具体的には、例えば、セルロースアセテート、セルロースアセテートプロピオネート、セルロースアセテートブチレート、セルロースアセテートステアレート、セルロースアセテートベンゾエート等が挙げられる。
これらのうち、セルロースアセテートであるのが好ましく、具体的には、トリアセチルセルロース（ＴＡＣ）であるのがより好ましい。
【００２１】
このようなセルロースアシレートは、活性化工程（前処理工程）、アシル化工程（アセチルの場合は酢化工程）、熟成工程、沈殿工程、精製工程、乾燥工程、粉砕工程の中の組み合わせによって製造されたことが好ましい。
なお、セルロースアシレートの原料綿や合成方法については、発明協会公開技報（公技番号２００１−１７４５、２００１年３月１５日発行、発明協会）の７頁ないし１２頁にも詳細に記載されている。
【００２２】
また、セルロースアシレートの粘度平均重合度（ＤＰ）が２００〜７００であることが好ましい。
また、セルロースアシレートの重量平均分子量（Ｍｗ）と数平均分子量（Ｍｎ）との比（Ｍｗ／Ｍｎ）が１．０〜５．０であるのが好ましく、１．０〜４．０であるのがより好ましく、１．５〜３．０であるのが更に好ましい。
ここで、粘度平均重合度は、粘度法（ＡＳＴＭ Ｄ２８５７）による平均分子量をいい、重量平均分子量および数平均分子量は、それぞれ、ゲルパーミエーションクロマトグラフィー（ＧＰＣ）法により測定される分子量をいう。
【００２３】
また、セルロースアシレートは、残存酢酸量または炭素数３〜２２のカルボン酸の残存量が０．５質量％以下であることが好ましい。
【００２４】
また、セルロースアシレートは、アルカリ金属および／またはアルカリ土類金属の少なくとも一種を１ｐｐｂ〜１００００ｐｐｍ含有していることが好ましい。
【００２５】
また、セルロースアシレートは、２５℃でのアセトン抽出量が１５質量％以下であることが好ましい。
【００２６】
また、セルロースアシレートは、酸解離指数１．９３〜４．５の酸もしくは部分エステル化物、またはこれらの塩を含有することが好ましい。
【００２７】
また、セルロースアシレートの含水率が２質量％以下であることが好ましい。
また、セルロースアシレートのイエローネスインデックスが０．１〜１０であることが好ましい。
【００２８】
また、セルロースアシレートのヘイズが０．０５〜５％であることが好ましい。
【００２９】
また、セルロースアシレートのＴｇが８０〜２００℃であることが好ましい。
また、セルロースアシレートの結晶化発熱量が２〜２０Ｊ／ｇであることが好ましい。
【００３０】
本発明においては、セルロースアシレートは、セルロースの水酸基への置換度が、下記式（１）および（２）を満足するものが好ましい。
２．０≦ＳＡ＋ＳＢ≦３．０  ・・・式（１）
０≦ＳＡ≦３．０  ・・・式（２）
ここで、式中、「ＳＡ」は、セルロースの水酸基の水素原子を置換しているアセチル基の置換度を表し、「ＳＢ」は、セルロースの水酸基の水素原子を置換している、アセチル基以外のアシル基の置換度を表す。
また、上記式（２）は、得られる本発明の農業ハウス用フィルムの加工性がより良好となる理由から下記式（３）で表されるのが好ましく、平衡含水率が高くなり、ＣＯ2濃度をハウス外の濃度と同等程度に維持できる理由から下記式（４）で表されるのがより好ましい。
２．０≦ＳＡ≦３．０  ・・・式（３）
２．２≦ＳＡ≦２．６  ・・・式（４）
【００３１】
＜添加剤＞
本発明の農業ハウス用フィルムは、使用環境に応じて、可塑剤、マット剤、劣化防止剤、紫外線吸収剤等の添加剤を含有していてもよい。
可塑剤としては、具体的には、例えば、下記式（Ａ）で表されるポリエーテルエステルを含むエステル系可塑剤、下記式（Ｂ）で表されるポリエーテルを含むエーテル系可塑剤が好適に挙げられる。
【化１】
0006316235.tif 000002
上記式（Ａ）中、Ｒ1は炭素数２〜１０の２価の脂肪族炭化水素基を表し、Ｒ2はそれぞれ独立に炭素数２〜６の２価の脂肪族炭化水素基を表し、Ｒ3はそれぞれ独立に水素原子、炭素数１〜２０のアルキル基、炭素数６〜２０のアリール基、または、炭素数２〜２０のアシル基を表す。ｎはそれぞれ独立に１〜２０の整数を表し、ｐは１〜１５の整数を表す。なお、繰り返し単位に含まれる複数のＲ1、Ｒ2およびｎは、それぞれ同一であっても異なっていてもよい。
また、上記式（Ｂ）中、Ｒ4は炭素数２〜６の２価の脂肪族炭化水素基を表し、Ｒ5およびＲ6はそれぞれ独立に水素原子、炭素数１〜２０のアルキル基、炭素数６〜２０のアリール基、炭素数２〜２０のアシル基、（メタ）アクリロイル基、または、（メタ）アクリロイル基が重合した下記式（ｂ）で表される基を表す。ｍは１〜２０の整数を表す。なお、繰り返し単位に含まれる複数のＲ4はそれぞれ同一であっても異なっていてもよい。
ここで、本明細書においては、「（メタ）アクリロイル基」とは、アクリロイル基（ＣＨ2＝ＣＨＣＯ−）またはメタクリロイル基（ＣＨ2＝Ｃ（ＣＨ3）ＣＯ−）を意味するものとする。
【化２】
0006316235.tif 000003
上記式（ｂ）中、＊は上記式（Ｂ）におけるＲ5またはＲ6と結合する酸素原子を表し、Ｒ7は水素原子またはメチル基を表し、ｑは１〜１０の整数を表す。繰り返し単位に含まれる複数のＲ7は、それぞれ同一であっても異なっていてもよい。
【００３２】
本発明においては、可塑剤を含有する場合の含有量は、セルロースアシレート樹脂１００質量部に対して１０〜７０質量部であるのが好ましく、２０〜６０質量部であるのがより好ましく、３０〜６０質量部であるのが更に好ましく、４０〜６０質量部であるのが特に好ましい。
【００３３】
また、マット剤としては、有機または無機微粒子のいずれも使用することができる。
また、劣化防止剤としては、具体的には、例えば、ヒンダードアミン系光安定剤、酸化防止剤、過酸化物分解剤、ラジカル禁止剤、金属不活性化剤、酸捕獲剤、アミン等が挙げられる。
また、紫外線吸収剤としては、紫外線吸収性を発現できるもので、公知のものがいずれも使用でき、例えば、ベンゾトリアゾール系やヒドロキシフェニルトリアジン系の紫外線吸収剤が好適に挙げられる。
このような添加剤を添加する場合、後述するセルロースアシレート溶液（ドープ）中に含有させるのが好ましい。
【００３４】
本発明の農業ハウス用フィルムの平衡含水率が４〜８％であり、ＣＯ2濃度を維持しやすくなる理由から、５〜８％であるのが好ましい。
また、本発明の農業ハウス用フィルムの厚みは、６０μｍ〜２００μｍであり、加工性が良好となる理由から、８０μｍ〜１５０μｍであるのが好ましく、８０μｍ〜１２０μｍであるのがより好ましい。
なお、農業ハウス用フィルムは、単層構造であっても積層構造であってもよいが、単層構造であるのが好ましい。
【００３５】
本発明の農業ハウス用フィルムの光線透過率は、ハウス内の植物の光合成を促進し、ハウス内の温度を好適に保つ等の理由から、８０％以上であるのが好ましく、８５％以上であるのがより好ましく、９０％以上であるのが更に好ましい。
ここで、光線透過率は、分光光度計（ジャスコエンジニアリング製：Ｖ−５６０）を用いて測定を行い、光合成に有効な波長域（４００〜７００ｎｍ）について平均した透過率をいう。
【００３６】
＜農業ハウス用フィルムの製造方法＞
本発明の農業ハウス用フィルムを製造する製造方法は特に限定されず、例えば、セルロースアシレートを有機溶剤に溶解させたドープ（セルロースアシレート溶液）を、流延ダイから、ケーシング内で回転するエンドレスベルトまたはドラムからなる支持体（以下、これらをまとめて「支持体」と略す。）上に流延し、支持体から剥ぎ取り、更に乾燥させてフィルムを形成する溶液製膜方法等が挙げられる。
【００３７】
（有機溶媒）
セルロースアシレートを溶解する有機溶剤としては、例えば、ベンゼン、トルエンなどの炭化水素系溶媒；メチレンクロライド、クロロベンゼンなどのハロゲン化炭化水素系溶媒；メタノール、エタノール、ジエチレングリコールなどのアルコール系溶媒；アセトンなどのケトン系溶媒；酢酸メチル、酢酸エチル、酢酸プロピルなどのエステル系溶媒；テトラヒドロフラン、メチルセロソルブなどのエーテル系溶媒；等が挙げられ、これらを１種単独で用いてもよく、２種以上を併用してもよい。
【００３８】
これらのうち、炭素原子数１〜７のハロゲン化炭化水素系溶媒を用いるのが好ましく、メチレンクロライドを用いるのがより好ましい。
また、セルロースアシレートの溶解性、支持体からの剥ぎ取り性、フィルムの機械強度等の観点から、メチレンクロライドの他に、炭素原子数１〜５のアルコールを併用することが好ましい。アルコールの含有量は、溶剤全体に対し２〜２５質量％が好ましく、５〜２０質量％がより好ましい。アルコールの具体例としては、メタノール、エタノール、ｎ−プロパノール、イソプロパノール、ｎ−ブタノール等が挙げられ、メタノール、エタノール、ｎ−ブタノール、あるいはこれらの混合物が好ましく用いられる。
【００３９】
（セルロースアシレート溶液の調製）
セルロースアシレート溶液の調製方法は、まず、セルロースアシレートと有機溶媒とを混合し、−１０〜５５℃でセルロースアシレートを溶解し、その溶解部、未溶解部および有機溶媒の混合物を０〜９７℃に加温して溶媒中にセルロースアシレートを完全に溶解させる調製方法であることが好ましい。
ここで、調製されるセルロースアシレート溶液は、必要に応じて濃縮してもよいが、セルロースアシレートが５〜４０質量％の濃度であることが好ましい。また、セルロースアシレート溶液は、４０℃での粘度が１０〜３０００Ｐａ・ｓであることが好ましい。
【００４０】
また、セルロースアシレートと有機溶媒とを混合する際に、セルロースアシレートの９０質量％以上が０．１〜４ｍｍの粒子を使用することが好ましい。
【００４１】
また、セルロースアシレート溶液は、流延する前に、０〜２００℃の温度でろ過するのが好ましい。
ここで、ろ過フィルターの平均孔径が１００μｍ以下であることが好ましく、また、ろ過流量が５０リットル／ｈｒ以上であることが好ましい。
【００４２】
（流延）
セルロースアシレート溶液を流延する工程は、その溶液温度が−１０〜５７℃であることが好ましく、その工程の温度が−１０〜５７℃で保温されていることが好ましい。
また、セルロースアシレート溶液を流延する支持体が、−２０〜４０℃の表面温度を有していることが好ましい。
【００４３】
（剥ぎ取り）
流延後の剥ぎ取りは、剥ぎ取り時の乾燥風の温度が２０〜２５０℃であることが好ましい。また、乾燥時の未乾燥の農業ハウス用フィルムが、テンターで保持されることが好ましい。
【００４４】
このような溶液製膜で作製される農業ハウス用フィルムは、少なくとも一軸流延中あるいは流延後に０．５〜３００％延伸されることが好ましい。また、流延時の速度が１〜２００ｍ／分であることが好ましい。
また、農業ハウス用フィルムは、フィルムの巻き取り姿が、長手方向に少なくとも１００ｍ以上であり、かつ幅方向が６０ｃｍ以上であることが好ましい。
【００４５】
本発明においては、上述したセルロースアシレートフィルムの製造方法は特に制限されず、上述した方法以外の公知の方法を適宜採用することができ、例えば、発明協会公開技報（公技番号２００１−１７４５、２００１年３月１５日発行、発明協会）の１２頁ないし３０頁に記載された方法等を適宜採用することができる。
【００４６】
［農業ハウス］
本発明の農業ハウスは、躯体と、フィルムとを有し、フィルムが躯体に展張されることにより外部から仕切られた空間が形成される農業ハウスである。
【００４７】
図１は、本発明の農業ハウスの外観の一例を示す模式的な斜視図である。
図１に示すように、農業ハウス１０は、躯体２に展張されたフィルム１を有する。
また、図１に示すように、農業ハウス１０は、躯体２に展張されたフィルム１により全面が覆われており、特許文献１（特開２０１０−１７０９３号公報）の図４等に図示される排気扇を有していない。
以下に、本発明の農業ハウスを構成する躯体およびフィルムについて詳述する。
【００４８】
〔躯体〕
本発明の農業ハウスが有する躯体は特に限定されず、従来公知のビニールハウスなどで用いられる骨材（例えば、鋼材、鋼管など）を用いることができる。
【００４９】
〔フィルム〕
本発明の農業ハウスが有するフィルム、上記躯体に展張されるフィルムであり、上述した本発明の農業ハウス用フィルムである。
【００５０】
本発明の農業ハウスは、上述した本発明の農業ハウス用フィルムを有しているため、換気を行わなくても植物の光合成に必要なＣＯ2濃度を維持することができる。
そのため、本発明の農業ハウスは、積極的な換気手段（例えば、ハウスの天井や側面に設けられる換気ファンなど）を設ける必要がなく、冷暖房の効率が良くなり、また、病虫害の流入を抑制することができるという効果を有する。
なお、本発明においては、換気手段には、農業ハウス内で作業に従事する作業員のための出入口が含まれないが、この出入口についても、例えば、二重扉などにして、外部の空気がハウス内の空間に直接入り込まないようにするのが好ましい。
【実施例】
【００５１】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。
【００５２】
＜可塑剤の合成＞
以下に示す方法により、実施例２および３ならびに比較例１で使用するエステル系可塑剤Ａ〜Ｃとして、ポリエーテルエステルを合成した。なお、合成した各ポリエーテルエステルについて、上記式（Ａ）中の重合数（ｎ）、重合数（ｐ）および末端（Ｒ3）を下記表１に示す。
【００５３】
（可塑剤Ａ−実施例２で使用）
コハク酸とトリエチレングリコールとを熱溶融縮合法によりポリエステル化させ、ポリエーテルエステルを合成した。
【００５４】
（可塑剤Ｂ−実施例３で使用）
アジピン酸に対して、モノエチレングリコールおよびテトラエチレングリコールの仕込み比（モノ／テトラ）が７０／３０となるように添加し、熱溶融縮合法によりポリエステル化させ、ポリエーテルエステルを合成した。
【００５５】
（可塑剤Ｃ−比較例１で使用）
アジピン酸とモノエチレングリコールとを熱溶融縮合法によりポリエステル化させ、ポリエーテルエステルを合成した。
【００５６】
【表１】
0006316235.tif 000004
【００５７】
〔実施例１〕
＜ドープの調製＞
下記の組成物をミキシングタンクに投入し攪拌して、各成分を溶解し、セルロースアセテート溶液を調製した。
--------------------------------------------------------------------------------
・セルロースアシレート（アセチル基置換度：２．８６，粘度平均重合度：３２０）
１００質量部
・シリカ粒子分散液（平均粒径１６ｎｍ）
“ＡＥＲＯＳＩＬ  Ｒ９７２”、日本アエロジル（株）製          １．３質量部
・メチレンクロライド                                            ６３５質量部
・メタノール                                                    １２５質量部
--------------------------------------------------------------------------------
【００５８】
＜フィルムの形成＞
３０℃に温度調整されたドープを用いて、乾燥後膜厚が１２０μｍとなるようにエンドレスステンレスベルト（支持体）上に均一に流延した。
流延後、ただちにベルト上のドープ膜（ウエブ）に１００℃の温風をあてて乾燥させた後、流延から１２０秒後に、剥離張力１５０Ｎ／ｍで剥離し、多数のロールで搬送張力１００Ｎ／ｍで搬送させながら乾燥させた。剥離部のエンドレスステンレスベルトの温度は１０℃とした。剥離時の残留溶媒量は１００質量％であった。
８０℃に設定された第１乾燥ゾーンを５分間搬送させた後、さらに１２０℃に設定された第２乾燥ゾーンで１０分間搬送させて、乾燥を行った。乾燥後、ロール状に巻き取ることで、フィルム幅１．５ｍ、巻長２０００ｍ、膜厚１２０μｍのフィルム（下記表２中においては「セルロース系（無可塑）」と表記する。）を作製した。なお、巻き取り時の残留溶媒量は０．３％であった。
【００５９】
〔実施例２〕
実施例１で調製したドープに対して更に可塑剤Ａを６０質量部配合したドープを用いた以外は、実施例１と同様の方法により、フィルム幅１．５ｍ、巻長２０００ｍ、膜厚１２０μｍのフィルム（下記表２中においては「セルロース系（可塑剤Ａ）」と表記する。）を作製した。
【００６０】
〔実施例３〕
実施例１で調製したドープに対して更に可塑剤Ｂを６０質量部配合したドープを用いた以外は、実施例１と同様の方法により、フィルム幅１．５ｍ、巻長２０００ｍ、膜厚１２０μｍのフィルム（下記表２中においては「セルロース系（可塑剤Ｂ）」と表記する。）を作製した。
【００６１】
〔実施例４〕
実施例１で調製したドープ中、「セルロースアシレート（アセチル基置換度：２．８６，粘度平均重合度：３２０）」を「セルロースアシレート（アセチル基置換度：２．４０，粘度平均重合度：３２０）」に変更した以外は、実施例１と同様の方法により、フィルム幅１．５ｍ、巻長２０００ｍ、膜厚１２０μｍのフィルム（下記表２中においては「セルロース系（無可塑）」と表記する。）を作製した。
【００６２】
〔実施例５〕
実施例１で調製したドープ中、「セルロースアシレート（アセチル基置換度：２．８６，粘度平均重合度：３２０）」を「セルロースアシレート（アセチル基置換度：２．９５，粘度平均重合度：３２０）」に変更した以外は、実施例１と同様の方法により、フィルム幅１．５ｍ、巻長２０００ｍ、膜厚１２０μｍのフィルム（下記表２中においては「セルロース系（無可塑）」と表記する。）を作製した。
【００６３】
〔比較例１〕
実施例１で調製したドープに対して更に可塑剤Ｃを１５質量部配合したドープを用いた以外は、実施例１と同様の方法により、フィルム幅１．５ｍ、巻長２０００ｍ、膜厚１２０μｍのフィルム（下記表２中においては「セルロース系（可塑剤Ｃ）」と表記する。）を作製した。
【００６４】
〔比較例２〕
ＡＧＣグリーンテック社製の製品名「エフクリーン（登録商標）自然光流滴」をフッ素系フィルムとして用いた。
【００６５】
〔比較例３〕
三菱樹脂アグリドリーム社製の製品名「ノービエースみらい」を塩化ビニル系フィルムとして用いた。
【００６６】
作製または市販品を使用した各フィルムの透湿度、平衡含水率および光線透過率ならびにＣＯ2透過係数およびＣＯ２透過度について、以下に示す方法により測定ないし評価した。これらの結果を下記表２に示す。
【００６７】
＜透湿度＞
各フィルムについて、ＪＩＳ Ｚ ０２０８：１９７６の「防湿包装材料の透湿度試験方法（カップ法）」に記載された手法に従い、温度４０℃、相対湿度９０％の条件下で２４時間に通過した水蒸気の量（ｇ／ｍ2／２４ｈ）を測定した。
【００６８】
＜平衡含水率＞
各フィルムから５００ｍｇのサンプルを採取し、相対湿度８０％の環境下で２４時間調湿した後に、水分量をカールフィッシャー水分計（ＡＱ−２２００、平沼産業社製）を用いて測定した。
【００６９】
＜光線透過率＞
各フィルムについて、分光光度計（ジャスコエンジニアリング製：Ｖ−５６０）を用いて、光合成に有効な波長域（４００〜７００ｎｍ）の透過率を測定し、その平均値を算出した。
【００７０】
＜ＣＯ2透過係数＞
（１）乾膜条件
各フィルムについて、２５℃、相対湿度５５％の環境下で２４時間以上調湿した後に、サンプル評価面積３．１４ｃｍ2、測定温度は４０℃にて測定した。サンプルの表面（供給側）に炭酸ガスを圧力８００ｋＰａで供給し、裏面（透過側）を３Ｐａまで真空ポンプで減圧した。次に真空ポンプを止めて透過側の圧力変化を記録し、ＪＩＳ Ｋ ６２７５−１に従って、遅れ時間法により透過係数を算出した。
（２）湿膜条件
各フィルムについて、上述した測定方法により、湿膜条件（室温２５℃、相対湿度８０％の環境）でのＣＯ2透過係数を測定した。
【００７１】
＜ＣＯ2透過度（湿膜条件）＞
ＣＯ2透過度は、湿膜条件で測定したＣＯ2透過係数（単位：１×１０-10ｃｍ3・ｃｍ／（ｓ・ｃｍ2・ｃｍＨｇ））を用いて下記式から算出した。
Ｔ（ＣＯ2透過度）＝（ＣＯ2透過係数 ×フィルム表面積 × 圧力差）／フィルム厚み
【００７２】
【表２】
0006316235.tif 000005
【００７３】
表２に示す結果から、セルロースアシレート樹脂を含有するフィルムであっても、２５℃、相対湿度８０％における平衡含水率が４％未満であると、ＣＯ2透過度が低くなることが分かった（比較例１）。
また、セルロースアシレート樹脂を含有しないフッ素系フィルムまたは塩化ビニル系フィルムを用いた場合には、平衡含水率が極めて低く、湿膜時のＣＯ2透過係数およびＣＯ2透過度が低くなることが分かった（比較例２〜３）。
これに対し、セルロースアシレート樹脂を含有し、２５℃、相対湿度８０％における平衡含水率が４〜８％のフィルムを用いた場合には、いずれも湿膜時のＣＯ2透過係数およびＣＯ2透過度が高くなることが分かった（実施例１〜５）。
また、実施例１〜５および比較例１の対比から、セルロースアシレートのアセチル基の置換度や可塑剤の種類により、平衡含水率やＣＯ2透過係数を調整できることが分かり、特に、実施例１、４および５の対比から、アセチル基の置換度が２．２〜２．６の範囲内にある実施例４は、平衡含水率が高くなり、湿膜時のＣＯ2透過係数およびＣＯ2透過度がより高くなることが分かった。
【００７４】
〔農業ハウスの作製〕
南足柄市宮台にて、６ｍ×９ｍ×（高さ）４ｍの骨組みを建て、実施例１〜５および比較例１〜３で作製ないし使用した下記表３に示すフィルムを躯体に展張することにより、農業ハウスを作製した。
また、温湿度計およびＣＯ2濃度計を作製した農業ハウス内の中央の地上から１．５ｍの位置に設置した。
作製した農業ハウスについて、２０１４年１０月の晴天時の昼間（１３時）にハウス内とハウス外のＣＯ2濃度を測定し、また、ハウス内の温度および湿度も測定した。これらの結果を下記表３に示す。なお、ハウス外の温度は１７度であり、相対湿度は８９％であった。
【００７５】
【表３】
0006316235.tif 000006
【００７６】
表３に示す結果から、セルロースアシレート樹脂を含有するフィルムであっても、２５℃、相対湿度８０％における平衡含水率が４％未満であると、ハウス内とハウス外のＣＯ2濃度の比率（ハウス内／ハウス外）〔以下、本段落において「ＣＯ2濃度比率」と略す。〕が低くなることが分かった（比較例１）。
また、セルロースアシレート樹脂を含有しないフッ素系フィルムまたは塩化ビニル系フィルムを用いた場合には、平衡含水率が極めて低く、ＣＯ2濃度比率が低くなることが分かった（比較例２〜３）。
これに対し、セルロースアシレート樹脂を含有し、２５℃、相対湿度８０％における平衡含水率が４〜８％のフィルムを用いた場合には、いずれもＣＯ2濃度比率が８０％以上となり、光合成に必要なＣＯ2濃度を維持できていることが分かった。
特に、実施例１、４および５の対比から、アセチル基の置換度が２．２〜２．６の範囲内にある実施例４は、平衡含水率が高くなり、ＣＯ2濃度比率が１００％となり、ハウス外と同じＣＯ2濃度を維持できていることが分かった。
【００７７】
〔植物の生育〕
実施例１および比較例２〜３で作製ないし使用したフィルムを用いた農業ハウス内で、２０１４年９月〜１１月に大玉トマト(ミソラ)、中玉トマト(フルティカ)、ミニトマト(ファブリーサクラ)の３種を生育した。生育が安定した１ヶ月間に収穫されたトマトの収穫量を比較した。
生育の結果（収穫量）を下記表４に示す。
【００７８】
【表４】
0006316235.tif 000007
【００７９】
表４に示す結果から、セルロースアシレート樹脂を含有し、２５℃、相対湿度８０％における平衡含水率が４〜８％であり、厚みが６０〜２００μｍのセルロースフィルムを用いた農業ハウスは、ＣＯ2濃度を維持することができるため、フッ素系フィルムや塩化ビニル系フィルムを用いた農業ハウスよりも収穫量が多くなることが分かった。
【符号の説明】
【００８０】
１  フィルム
２  躯体
１０  農業ハウス
【図１】
0006316235.tif 000008